СПОСОБ ПОЛУЧЕНИЯ КОМПОЗИЦИЙ ПОКРЫТИЯ НА ВОДНОЙ ОСНОВЕ С ЗАДАННЫМИ СВОЙСТВАМИ

1. Способ получения водной композиции покрытия или композиции покрытия на водной основе с заданными реологическими свойствами, заключающийся в осуществлении следующих стадий:
а) получают водную композицию покрытия или композицию покрытия на водной основе;
б) получают систему, включающую
i. количество первого гидрофобно модифицированного полимера, включающего основную полимерную цепь, модифицированную первой гидрофобной группой;
ii. количество второго гидрофобно модифицированного полимера, включающего первый гидрофобно модифицированный полимер, дополнительно модифицированный второй гидрофобной группой,
причем первая гидрофобная группа и вторая гидрофобная группа отличаются друг от друга;
в) подбирают количество первого гидрофобно модифицированного полимера по отношению к количеству второго гидрофобно модифицированного полимера, задавая тем самым реологические свойства водной композиции покрытия или композиции покрытия на водной основе; и
-1
-1
г) совмещают водную композицию покрытия или композицию покрытия на водной основе с количеством системы с получением водной композиции покрытия или композиции покрытия на водной основе при 25°С с вязкостью по Брукфилду, составляющей между примерно 1000-7000 сПз при 5 с или вязкостью по Стормеру, составляющей примерно 80-130 KU и высоко-сдвиговой вязкостью (ICI вязкость), составляющей примерно 0,1-3,8 П при 10000 с.
2. Способ по п.1, в котором первый гидрофобно модифицированный полимер является растворимым в воде, диспергируемым в воде или набухаемым в воде полимером.
3. Способ по п.1, в котором второй гидрофобно модифицированный полимер дополнительно характеризуется первой и второй гидрофобными группами, имеющими от 1 до 40 атомов углерода, и в котором первая гидрофобная группа имеет, по меньшей мере, на два атома углерода больше, чем вторая гидрофобная группа.
4. Способ по п.1, в котором основную полимерную цепь первого гидрофобно модифицированного полимера и второго гидрофобно модифицированного полимера выбирают из группы, состоящей из полиакрилатов, полиакриламидов, полиуретанов, неуретановых полиэфирных полимеров, полисахаридов и их производных.
5. Способ по п.4, в котором неуретановые полиэфирные полимеры выбирают из группы, состоящей из аминопласт-простых полиэфиров и полиацеталь-простых полиэфиров.
6. Способ по п.1, в котором второй гидрофобно модифицированный полимер включает уретановые или неуретановые полиэфирные полимеры, дополнительно включающие:
а) полиэфирные сегменты, связанные эфирной, ацетальной, кетальной, сложноэфирной, аминопластовой и амидной связями,
б) концы полиэфирного полимера, прикрепленные к двум разным типам гидрофобной группы через эфирную, ацетальную, кетальную, сложноэфирную или амидную связи, и
с) две концевые гидрофобные группы, которые отличаются друг от друга, по меньшей мере, на два атома углерода.
7. Способ по п.6, в котором уретановые или неуретановые полиэфирные полимеры в дополнение к концевым гидрофобным группам содержат боковые гидрофобные группы с от 1 до 40 атомами углерода.
8. Способ по п.6, в котором нижний предел средневесовой молекулярной массы уретановых или неуретановых полиэфирных полимеров составляет примерно 500 Да.
9. Способ п.8, в котором нижний предел средневесовой молекулярной массы уретановых или неуретановых полиэфирных полимеров составляет примерно 20000 Да.
10. Способ по п.4, в котором нижний предел средневесовой молекулярной массы полиакрилатов, полиакриламидов, полисахаридов и их производных составляет примерно 35000 Да.
11. Способ по п.4, в котором нижний предел средневесовой молекулярной массы полиакрилатов, полиакриламидов, полисахаридов и их производных составляет примерно 85000 Да.
12. Способ по п.1, дополнительно включающий стадию добавления к водной композиции покрытия или композиции покрытия на водной основе количества агента, понижающего вязкость, выбранного из группы, состоящей из циклодекстринов и их производных, поверхностно-активных веществ и смешивающихся с водой органических растворителей.
13. Способ по п.12, в котором агент, понижающий вязкость, включает циклодекстрин.
14. Способ по п.13, в котором агент, понижающий вязкость, включает циклодекстрин, выбранный из группы, состоящей из альфа-, бета- и гамма-циклодекстрина.
15. Способ по п.13, в котором циклодекстрин выбирают из группы, состоящей из метилированных, гидроксиэтилированных, гидроксипропилированных, карбоксиметилированных, диаминоэтилированных циклодекстринов и их смесей.
16. Способ по п.13, в котором циклодекстрин добавляют в водную композицию покрытия или композицию покрытия на водной основе в количестве от примерно 0,1 до 10 мас.% относительно водной композиции покрытия или композиции покрытия на водной основе.
17. Способ по п.16, в котором циклодекстрин добавляют в водную композицию покрытия или композицию покрытия на водной основе в количестве от примерно 0,5 до 7 мас.% относительно водной или на водной основе композиции покрытия.
18. Способ по п.16, в котором циклодекстрин добавляют в водную композицию покрытия или композицию покрытия на водной основе в количестве от примерно 1 до 5 мас.% относительно водной или на водной основе композиции покрытия.
19. Способ по п.12, в котором агент, понижающий вязкость, включает поверхностно-активное вещество, выбранное из группы, состоящей из анионных, катионных, неионогенных цвиттер-ионных поверхностно-активных веществ и поверхностно-активных веществ-близнецов.
20. Способ по п.19, в котором количество поверхностно-активного вещества составляет примерно 2-25 мас.% относительно водной композиции покрытия или композиции покрытия на водной основе.
21. Способ по п.20, в котором количество поверхностно-активного вещества составляет примерно 4-20 мас.% относительно водной композиции покрытия или композиции покрытия на водной основе.
22. Способ по п.20, в котором количество поверхностно-активного вещества составляет примерно 7-15 мас.% относительно водной композиции покрытия или композиции покрытия на водной основе.
23. Водная композиция покрытия или композиция покрытия на водной основе, включающая:
I.) первый гидрофобно модифицированный полимер, включающий основную полимерную цепь, модифицированную первой гидрофобной группой и
II.) второй гидрофобно модифицированный полимер, включающий первый гидрофобно модифицированный полимер, дополнительно модифицированный второй гидрофобной группой;
латекс; и воду,
-1
-1
причем водная композиция покрытия или композиция покрытия на водной основе, при 25°С имеет вязкость по Брукфилду, составляющую от примерно 1000 до 7000 сПз при 5 с или вязкость по Стормеру, составляющую примерно 80-130 KU и высоко-сдвиговую вязкость (ICI вязкость), составляющую примерно 0,1-3,8 П при 10000 с, и в которой количество первого гидрофобно модифицированного полимера составляет примерно от 0,05 до 10 мас.% относительно водной композиции покрытия или композиции покрытия на водной основе и количество второго гидрофобно модифицированного полимера составляет примерно от 0,01 до 8 мас.% относительно водной композиции покрытия или композиции покрытия на водной основе.
24. Водная композиция покрытия или композиция покрытия на водной основе по п.23, в которой количество первого гидрофобно модифицированного полимера составляет примерно от 0,01 до 5 мас.% относительно водной композиции покрытия или композиции покрытия на водной основе и количество второго гидрофобно модифицированного полимера составляет примерно от 0,01 до 4 мас.% относительно водной композиции покрытия или композиции покрытия на водной основе.
25. Водная композиция покрытия или композиция покрытия на водной основе по п.23, в которой количество первого гидрофобно модифицированного полимера составляет примерно от 0,5 до 2 мас.% относительно водной композиции покрытия или композиции покрытия на водной основе и количество второго гидрофобно модифицированного полимера составляет примерно от 0,05 до 1 мас.% относительно водной композиции покрытия или композиции покрытия на водной основе.
26. Водная композиция покрытия или композиция покрытия на водной основе по п.23, дополнительно включающая пигмент.
27. Водная композиция покрытия или композиция покрытия на водной основе по п.26, в которой пигмент выбирают из группы, состоящей из гидратированного оксида алюминия, сульфата бария, силиката кальция, глины, диоксида кремния, талька, диоксида титана, оксида цинка, а также их смесей.
28. Водная композиция покрытия или композиция покрытия на водной основе по п.23, в которой латекс выбирают из группы, состоящей из 100% акрилового полимера, винил-акрилового сополимера и стирол-акрилового сополимера.
29. Водная композиция покрытия или композиция покрытия на водной основе по п.23, в которой основную полимерную цепь первого гидрофобно модифицированного полимера и второго гидрофобно модифицированного полимера выбирают из группы, состоящей из полиакрилатов, полиакриламидов, полиуретанов, неуретановых полиэфирных полимеров, полисахаридов и их производных.